НОВЫЕ ПОЛИХЛОРОПРЕНОВЫЕ КОМПОЗИЦИИ

1. Сшиваемая композиция, содержащая хлоропреновый каучук, сшивающий агент и ускоритель вулканизации, в которой содержание этилентиомочевины составляет меньше чем 0,5% масс. из расчета на общее количество хлоропренового каучука и хлоропреновый каучук содержит катионы металлов из второй или третьей основной группы в количестве больше чем 0,25% масс. и резинат-анионы в количестве больше чем 2,5% масс. и меньше чем 4,5% масс. из расчета на общее количество хлоропренового каучука.
2. Композиция по п. 1, в которой катионы металлов из второй или третьей основной группы выбраны из кальция, магния, алюминия или их комбинации, предпочтительно кальция, магния или их комбинации и наиболее предпочтительно кальция.
3. Композиция по п. 1 или 2, в которой количество катионов металлов из второй или третьей основной группы составляет от 0,25 до 0,40% масс., предпочтительно от 0,26 до 0,35% масс.
4. Композиция по любому из пп. 1-3, в которой количество резинат-анионов составляет больше чем 2,7% масс., предпочтительно находится между 2,9 и 3,7% масс.
5. Композиция по любому из пп. 1-4, в которой сшивающим агентом является оксид металла, предпочтительно оксид металла, выбираемый из оксида цинка и оксида магния и их смесей.
6. Композиция по любому из пп. 1-5, в которой ускоритель вулканизации выбран из N-метилтиазолидин-2-тиона, гексаметилентетрамина и триазиновых производных, предпочтительно N-метилтиазолидин-2-тиона.
7. Композиция по любому из пп. 1-6, в которой хлоропреновый каучук получен с способом, включающим стадию доведения pH полихлоропренового латекса до значения выше 10,5 и не больше чем 13,5, предпочтительно от 11,0 до 13,2, и стадию, где латекс со скорректированным рН коагулируют путем добавления соли металла второй или третьей основной группы, предпочтительно соли кальция и/или магния.
8. Композиция по любому из пп. 1-7, в которой содержание этилентиомочевины составляет меньше чем 0,1% масс., предпочтительно меньше чем 0,01% масс., из расчета на общее количество хлоропренового каучука.
9. Способ получения вулканизатов, отличающийся тем, что сшиваемую композицию по любому из пп. 1-8 нагревают до температуры от 100 до 200°C, предпочтительно от 140 до 180°C.
10. Вулканизат, получаемый способом по п. 9 или из сшиваемой композиции по любому из пп. 1-8.
11. Формованное изделие, предпочтительно воздушный амортизатор, конвейерная лента, приводной ремень, пыльник для шарнира равных угловых скоростей, выносной подшипник, щетка стеклоочистителя или гидрокостюм, содержащий вулканизат по п. 10.
12. Применение хлоропренового каучука, содержащего катионы металлов из второй или третьей основной группы, предпочтительно кальция, магния, алюминия или их комбинации, более предпочтительно кальция, магния или их комбинации и наиболее предпочтительно кальция, в количестве больше чем 0,25% масс. и резинат-анионы в количестве больше чем 2,5% масс. и меньше чем 4,5% масс. из расчета на общее количество хлоропренового каучука, для получения сшиваемой композиции по любому из пп. 1-8, вулканизата по п. 10 или формованного изделия по п. 11.
13. Применение по п. 12, в котором количество катионов металлов из второй или третьей основной группы составляет от 0,25 до 0,40% масс., предпочтительно от 0,26 до 0,35% масс.
14. Применение по п. 12 или 13, в котором количество резинат-анионов составляет больше чем 2,7% масс., предпочтительно от 2,9 до 3,7% масс.